(57)【要約】【課題】安全性を有するリチウムイオンキャパシタを提供する。【解決手段】リチウムイオンキャパシタは、リチウムイオン及び／又はアニオンを可逆的に担持可能な物質からなる正極と、リチウムイオンを可逆的に担持可能な物質からなる負極と、電解液としてリチウム塩の非プロトン性有機溶媒電解質溶液とを備えたリチウムイオンキャパシタであって、前記正極及び負極がそれぞれ貫通孔を有する集電体を備えかつセパレータを介して積層または捲回されて電極ユニットを形成しており、負極及び／又は正極とリチウムイオン供給源との電気化学的接触によってリチウムイオンが負極及び／又は正極にドーピングされ、電解液に下記式（１）で表される化合物を電解液に対し２〜２０ｖｏｌ％含む事を特徴とする。【選択図】なし【特許請求の範囲】
【請求項１】
リチウムイオン及び／又はアニオンを可逆的に担持可能な物質からなる正極と、リチウムイオンを可逆的に担持可能な物質からなる負極と、電解液としてリチウム塩の非プロトン性有機溶媒電解質溶液とを備えたリチウムイオンキャパシタであって、前記正極及び負極がそれぞれ貫通孔を有する集電体を備えかつセパレータを介して積層または捲回されて電極ユニットを形成しており、負極及び／又は正極とリチウムイオン供給源との電気化学的接触によってリチウムイオンが負極及び／又は正極にドーピングされ、電解液に下記式（１）で表される化合物を電解液に対し２〜２０ｖｏｌ％含む事を特徴とするリチウムイオンキャパシタ。
【化１】
2011204822.tif 000005
〔式中、Ｒ1 〜Ｒ6 は、炭素数１〜１０のアルキル基、アルケニル基、アルコキシル基、アシル基、カルボン酸エステル、アリール基（以上の置換基はいずれも、水素の一部または全部をハロゲンで置換してもよい）、水素、またはハロゲンであり、Ｒ1 〜Ｒ6 は一部または全部が同じであっても、あるいは全て異なってもよい。〕
【発明の詳細な説明】
【技術分野】
【０００１】
本発明は、リチウムイオンキャパシタに関し、特に高い難燃性を有するリチウムイオンキャパシタ用非水電解液及び優れた安全性を有するリチウムイオンキャパシタに関するものである。
【背景技術】
【０００２】
近年、電子機器の小型化が急速に進んでおり、これらの駆動用電源として小形・軽量で、且つ高容量、高電圧を有する蓄電デバイスへの要望が高い。このような点でリチウムイオン電池は、とりわけ高エネルギー密度を有する蓄電デバイスとして期待が大きい。しかし、高エネルギー化するに伴い電池の安全性確保が困難になり、過充電時の異常事態では発火、破裂を引き起こし非常に危険であった。
【０００３】
そこで、従来、リチウム二次電池に芳香族化合物または難燃剤(ホスファゼン誘導体を含む)を添加し、高エネルギー化、高容量化、又は組み電池化の際に、高温環境等による特殊環境下でも、電池の暴走を防ぐものが提案されている（特許文献１参照）。
【０００４】
また、環状ホスファゼン化合物とフルオロリン酸エステルをリチウム二次電池に添加して、デンドライト発生を抑制し、高温環境下で不燃性ガス成分が発生するために、難燃性が発現されるリチウム二次電池が提案されている（特許文献２参照）。
【０００５】
また、難燃剤(ホスファゼン誘導体を含む)を添加することで、異常な高温下に晒されたり、電池異常が起きても、熱暴走反応を防止し電池の発火を抑制するリチウムニ次電池が提案されている（特許文献３参照）。
【先行技術文献】
【特許文献】
【０００６】
【特許文献１】特開２００６−２６１０９３号公報
【特許文献２】特開２００６−２８６５７１号公報
【特許文献３】特開２００９−１６１０６号公報
【発明の概要】
【発明が解決しようとする課題】
【０００７】
リチウムイオンキャパシタはリチウムイオン二次電池と比較して容量が小さく、正極に酸化物を使用していないことから、安全な蓄電デバイスであることが知られている。しかしながら、リチウムイオンキャパシタにおいても、大電流（例えば１００Ｃ）で充電し続けると、破裂、発火する場合があった。これは、セル電圧が公称電圧を大きく上回るため、電解液の急激な分解によりガス発生し、セルの膨張や発熱によるセパレータの収縮、破れにより内部短絡し、発生したガスに引火するものと考えられる。
【０００８】
本発明は、このような問題を解消するもので、安全性を有するリチウムイオンキャパシタに関するものである。
【課題を解決するための手段】
【０００９】
本発明は、上記課題を解決するためになされたもので、次のリチウムイオンキャパシタを提供する。
（１）リチウムイオン及び／又はアニオンを可逆的に担持可能な物質からなる正極と、リチウムイオンを可逆的に担持可能な物質からなる負極と、電解液としてリチウム塩の非プロトン性有機溶媒電解質溶液とを備えたリチウムイオンキャパシタであって、前記正極及び負極がそれぞれ貫通孔を有する集電体を備えかつセパレータを介して積層または捲回されて電極ユニットを形成しており、負極及び／又は正極とリチウムイオン供給源との電気化学的接触によってリチウムイオンが負極及び／又は正極にドーピングされ、電解液に下記式（１）で表される化合物を電解液に対して２〜２０ｖｏｌ％含む事を特徴とするリチウムイオンキャパシタ。
【００１０】
【化１】
2011204822.tif 000002
【００１１】
式中、Ｒ1 〜Ｒ6 は、炭素数１〜１０のアルキル基、アルケニル基、アルコキシル基、アシル基、カルボン酸エステル、アリール基（以上の置換基はいずれも、水素の一部または全部をハロゲンで置換してもよい）、水素、またはハロゲンであり、Ｒ1 〜Ｒ6 は一部または全部が同じであっても、あるいは全て異なってもよい。
【００１２】
（２）前記リチウムイオンを可逆的に担持可能な物質は、グラファイト、ハードカーボン、コークス、ポリアセン系物質（ＰＡＳ）、黒鉛の少なくとも一つであることを特徴とするリチウムイオンキャパシタ。
【発明の効果】
【００１３】
本発明によれば、上述したように、電解液中に式（１）で表される化合物を電解液に対し２〜２０ｖｏｌ％含むことで、高温でも電解液の引火を防止でき、過充電においても発火しないリチウムイオンキャパシタを提供することができる。
【００１４】
【化２】
2011204822.tif 000003
【００１５】
式中、Ｒ1 〜Ｒ6 は、炭素数１〜１０のアルキル基、アルケニル基、アルコキシル基、アシル基、カルボン酸エステル、アリール基（以上の置換基はいずれも、水素の一部または全部をハロゲンで置換してもよい）、水素、またはハロゲンであり、Ｒ1 〜Ｒ6 は一部または全部が同じであっても、あるいは全て異なってもよい。
【発明を実施するための形態】
【００１６】
以下本発明について、より詳細に説明する。本発明のリチウムイオンキャパシタ（以下、ＬＩＣということもある）は、正極、負極をセパレータを介して交互に積層あるいは捲回させた電極ユニットを外装容器内に有するリチウムイオンキャパシタであり、外装容器は円筒型、角型、ラミネート型等を適宜使用でき、特に限定されない。
【００１７】
ここで、本発明において、担持とは、吸蔵、ドープ、吸着または挿入をも意味し、広く、正極活物質にリチウムイオンおよび／またはアニオンが入る現象、あるいはまた、負極活物質にリチウムイオンが入る現象を言う。また、脱ドープとは、脱離、放出をも意味し、正極活物質からリチウムイオンまたはアニオンが脱離する現象、あるいはまた、負極活物質からリチウムイオンが脱離する現象をいう。
【００１８】
前記負極および／または正極にリチウムイオンを予めドープする方法としては、例えば、金属リチウム等のリチウムイオン供給源をリチウム極としてキャパシタセル内に配置し、負極および／または正極に物理的に接触させる方法でもよいが、本発明においては、負極とリチウムイオン供給源との電気化学的接触によって、負極にリチウムイオンをドープさせることが好ましい。
【００１９】
また、前記正極および負極には、それぞれ電気を受配電する正極集電体および負極集電体が備えられる。この場合、正極集電体および負極集電体として、例えば、エキスパンドメタルのような表裏面を貫通する孔を備えた材料を用い、リチウム極を負極および／または正極に対向させて配置することにより、電気化学的にリチウムイオンを供給することが好ましい。前記貫通孔の形態、数等は特に限定されず、電解液中のリチウムイオンが電極集電体に遮断されることなく、電極の表裏間を移動できるように設定することができる。
【００２０】
〔集電体〕
本発明に係るリチウムイオンキャパシタでは、リチウム極をセル中に局所的に配置した場合も、負極および／または正極にリチウムイオンを均一にドープすることができる。
したがって、正極および負極を積層または巻回した大容量のセルの場合も、最外周または最外層のセルの一部にリチウム極を配置することにより、負極および／または正極に、スムーズかつ均一にリチウムイオンをドープすることができる。
【００２１】
集電体の材質は、リチウム系電池に一般に用いられている材質を適用することができる。例えば、正極集電体には、アルミニウム、ステンレス鋼等を用いることができ、負極集電体には、ステンレス鋼、銅、ニッケル等を用いることができる。
【００２２】
〔添加剤〕
本発明に係るリチウムイオンンキャパシタの電解液には、式（１）で表される化合物が添加されたリチウム塩の非プトロン性有機溶媒電解質溶液が用いられる。式（１）で表される化合物を２〜２０ｖｏｌ％の範囲で添加することで、電解液の急激な分解や発熱を抑制し、過充電下においても発火を抑制する事ができる。
【００２３】
本発明で使用する式（１）で表される化合物よりなる添加剤は、ホスファゼン誘導体であることが好ましい。具体的に、ホスファゼン誘導体としては、負荷特性などの電池の特性を考えた場合、特に、下記式（２）で表される環状の構造のものが好ましく用いられる。
【００２４】
【化３】
2011204822.tif 000004
【００２５】
添加剤の添加量は、電解液に対して２〜２０ｖｏｌ％とするのがよい。
【００２６】
〔電解液〕
電解液に用いられる非プロトン性有機溶媒としては、例えば、エチレンカーボネート（ＥＣ）、プロピレンカーボネート（ＰＣ）、ブチレンカーボネート等の環状カーボネート、γ−ブチロラクトン等の環状エステル、スルホラン等の環状スルホン、ジオキソラン等の環状エーテル、ジメチルカーボネート、メチルエチルカーボネート、ジエチルカーボネート（ＤＥＣ）、メチルプロピルカーボネート等の鎖状カーボネート、プロピオン酸エチル等の鎖状カルボン酸エステル、ジメトキシエタン等の鎖状エーテル等が挙げられる。これらのうちの２種以上を混合した混合溶媒を用いてもよく、特に、電解液の粘度上昇を抑制し、解離度を高め、イオン伝導度の向上を図る観点から、環状カーボネートと鎖状カーボネートとの混合物を用いることが好ましい。前記環状カーボネートと鎖状カーボネートとの混合溶媒における混合比率は、１：９９〜８０：２０であることが好ましく、１０：９０〜６０：４０であることがより好ましい。
【００２７】
また、前記電解液における電解質のリチウム塩としては、例えば、ＬｉＣｌＯ4 、ＬｉＡｓＦ6 、ＬｉＢＦ4 、ＬｉＰＦ6 、Ｌｉ（Ｃ2 Ｆ5 ＳＯ2 ）2 、ＬｉＮ（ＣＦ3 ＳＯ2 ）2 等が挙げられ、特に、イオン伝導性が高く、低抵抗であることから、ＬｉＰＦ6 が好適に用いられる。前記電解液の濃度は、内部抵抗を小さくするため、０．１ｍｏｌ／ｌ以上であることが好ましく、０．５〜１．５ｍｏｌ／ｌであることがより好ましい。
【００２８】
〔正極活物質〕
また、正極活物質には、リチウムイオンおよび／またはテトラフルオロボレート等のアニオンを可逆的にドープ・脱ドープ可能な物質が用いられ、例えば、活性炭粉末が挙げられる。この活性体粉末の粒度は、Ｄ50が２μｍ以上であることが好ましく、より好ましくは、２〜５０μｍ、特に、２〜２０μｍが好適である。また、平均細孔径が１０ｎｍ以下であるものが好ましく、また、比表面積が６００〜３０００ｍ2 ／ｇであることが好ましく、より好ましくは、１３００〜２５００ｍ2 ／ｇである。
【００２９】
〔負極活物質〕
一方、負極活物質には、リチウムイオンを可逆的にドープ・脱ドープ可能である物質が用いられ、例えば、グラファイト、ハードカーボン、コークス等の炭素材料、ポリアセン系物質（ＰＡＳ）、黒鉛、表面にピッチをコーティングした黒鉛等が挙げられる。これらのうち、特に、高容量が得られることから、ＰＡＳが好適に用いられる。
このＰＡＳは、フェノール樹脂等の芳香族系縮合ポリマーを４００〜８００℃で熱処理を行い、粉砕することにより得られる。尚、黒鉛材料として、ピッチをコーティングした複合材料が特に好ましい。
【００３０】
前記負極活物質は、正極活物質と同様に粉末状であることが好ましく、その粒度は、Ｄ50が０．５〜３０μｍであることが好ましく、より好ましくは、０．５〜１５μｍ、特に、０．５〜６μｍが好適である。また、比表面積が０．１〜２０００ｍ2 ／ｇであることが好ましく、より好ましくは、０．１〜６００ｍ2 ／ｇである。
【００３１】
〔バインダ〕
上記のような正極活物質を有する正極および負極活物質を有する負極の作製は、通常用いられる既知の方法によって、いずれも同様に行うことができる。
例えば、負極を作製する場合、負極活物質粉末と、バインダと、必要に応じて、導電材、カルボキシメチルセルロース（ＣＭＣ）等の増粘剤とを、水または有機溶媒に加えて混合し、得られたスラリーを集電体に塗布する、あるいはまた、前記スラリーをシート状に成形したものを集電体に貼付することにより、負極を作製することができる。
【００３２】
前記バインダとしては、例えば、ＳＢＲ等のゴム系バインダ、ポリ四フッ化エチレン、ポリフッ化ビニリデン等の含フッ素系樹脂、ポリプロピレン、ポリエチレン等の熱可塑性樹脂、アクリル系樹脂等を用いることができる。
また、前記導電材としては、例えば、アセチレンブラック、グラファイト、金属粉末等が挙げられる。
前記バインダおよび導電材の各添加量は、活物質の電気伝導度、電極形状等により異なるが、通常、活物質に対して２〜４０重量％であることが好ましい。
【００３３】
また、本発明に係るリチウムイオンキャパシタの構造としては、特に、帯状の正極と負極とをセパレータを介して巻回させる巻回型セル、板状の正極と負極とをセパレータを介して各３層以上積層された積層型セル、前記積層されたユニットを外装フィルム内に封入したフィルム型セル等が挙げられる。
これらのキャパシタセルの構造は、特開２００４−２６６０９１号公報等により既知であり、本発明においても、既存のキャパシタセルと同様の構成とすることができる。
【実施例】
【００３４】
以下、本発明を実施例に基づいてさらに具体的に説明するが、本発明は、下記実施例により制限されるものではない。
【００３５】
〔実施例１〕
（負極の作製）
平均粒径４μｍの黒鉛粉末１００重量部と軟化点１１０℃、メタフェーズ量（ＱＩ量）１３％の光学的等方性ピッチ５０重量部を加熱ニーダーで混捏し、これを非酸化性雰囲気下８００℃で焼成した。これを平均粒子径８μｍに粉砕し、再度非酸化性雰囲気下で１０００℃で焼成し、負極活物質を得た。
前記負極活物質９２重量部、アセチレンブラック粉末６重量部、ＳＢＲ５重量部、ＣＭＣ３重量部、水２００重量部を撹拌混合し、スラリーを調製した。
得られたスラリーを、気孔率５７％、厚さ３２μｍの銅製エキスパンドメタル（日本金属工業株式会社製）からなる負極集電体の両面にロールコーターにて塗工した後、真空乾燥し、全厚さ８０μｍの負極を得た。
このようにして得られた、集電体前駆体の一部分に負極層が形成されてなる材料を、負極層が形成されてなる部分（以下、負極板について「塗工部」という。）が１００ｍｍ×１２８ｍｍ、負極層が形成されてない部分（以下、負極板について「未塗工部」という。）が１００ｍｍ×１５ｍｍになるように、１００×１４３ｍｍの大きさに切断することにより、負極板を作製した。
【００３６】
（正極の作製）
比表面積２０００ｍ2 ／ｇの市販の活性炭粉末９２重量部、アセチレンブラック粉末６重量部、アクリル系樹脂バインダ７重量部、ＣＭＣ４重量部、水２００重量部を撹拌混合し、スラリーを調製した。
気孔率４７％、厚さ３８μｍのアルミニウム製エキスパンドメタル（日本金属工業株式会社製）の両面に非水系のカーボン系導電塗料をロールコーターにて塗工した後、真空乾燥し、導電層が形成された全厚さ５２μｍの正極集電体を得た。この正極集電体の貫通孔は、導電塗料によりほぼ閉塞された。
この正極集電体の両面に、前記スラリーをロールコーターにて塗工した後、真空乾燥し、全厚さ２００μｍの正極を得た。
このようにして得られた、集電体前駆体の一部分に導電層および正極層が積層されてなる材料を、導電層および正極層が積層されてなる部分（以下、正極板について「塗工部」ともいう。）が９８ｍｍ×１２６ｍｍ、いずれの層も形成されてない部分（以下、正極板について「未塗工部」ともいう。）が９８ｍｍ×１５ｍｍとなるように、９８ｍｍ×１４１ｍｍの大きさに切断することにより、正極板を作製した。
【００３７】
（リチウムイオンキャパシタ要素の作製）
先ず、正極板１０枚、負極板１１枚、厚みが５０μｍのセパレータ２２枚を用意し、正極板と負極板とを、それぞれの塗工部は重なるが、それぞれの未塗工部は反対側になり重ならないよう、セパレータ、負極板、セパレータ、正極板の順で積重し、積重体の４辺をテープにより固定することにより、電極積層ユニットを作製した。
次いで、厚み１００μｍのリチウム箔を切断し、厚さ４０μｍのステンレス網に圧着することにより、リチウムイオン供給部材を作製し、このリチウムイオン供給部材を電極積層ユニットの上側に負極と対向するよう配置した。
そして、作製した電極積層ユニットの１０枚の正極板の各々の未塗工部に、予めシール部分にシーラントフィルムを熱融着した、幅５０ｍｍ、長さ５０ｍｍ、厚さ０．２ｍｍのアルミニウム製の正極用電源タブを重ねて超音波溶接した。一方、電極積層ユニットの１１枚の負極板の各々の未塗工部およびリチウムイオン供給部材の各々に、予めシール部分にシーラントフィルムを熱融着した幅５０ｍｍ、長さ５０ｍｍ、厚さ０．２ｍｍの銅製の負極用電源タブを重ねて抵抗溶接した。以上のようにして、リチウムイオンキャパシタ要素を作製した。
【００３８】
（リチウムイオンキャパシタセルの作製）
次いで、ポリプロピレン（ＰＰ）層、アルミニウム層およびナイロン層が積層されており、寸法が１２５ｍｍ（縦幅）×１６０ｍｍ（横幅）×０．１５ｍｍ（厚み）で、中央部分に、１０５ｍｍ（縦幅）×１４０ｍｍ（横幅）の絞り加工が施された上部外装フィルム（接合部となる外周縁部の幅が１０ｍｍ）と、ＰＰ層、アルミニウム層およびナイロン層が積層されており、寸法が１２５ｍｍ（縦幅）×１６０ｍｍ（横幅）×０．１５ｍｍ（厚み）の下部外装フィルムとを作製した。
次いで、下部外装フィルム上における収容部となる位置に、リチウムイオンキャパシタ要素を、その正極用電源タブおよび負極用電源タブの各々が、下部外装フィルムの端部から外方に突出するよう配置し、このリチウムイオンキャパシタ要素に、上部外装フィルムを重ね合わせ、上部外装フィルムおよび下部外装フィルムの外周縁部における３辺（正極用電源タブおよび負極用電源タブが突出する２辺および長手方向の１辺）を熱融着することにより、当該３辺に収容部を取り囲む接合部を形成した。
次いで、エチレンカーボネート、プロピレンカーボネート、ジエチルカーボネート（体積比で３：１：４）の混合溶媒に式（２）で表わされるホスファゼン化合物を５ｖｏｌ％加え、１．２ｍｏｌ／ＬのＬｉＰＦ6 を含むように電解液を調製し、ラミネート外装フィルムの開口部よりエレメント収容部に注入し、減圧下で開口部の端部を熱融着してリチウムイオンキャパシタを合計で１１セル作製した。
【００３９】
（セル特性評価）
セル組み立て後２０日間放置後に１セル分解したところ、リチウム金属はいずれも完全に無くなっていたことから、負極活物質にリチウムイオンが予備充電されたと判断した。
続いて、残り１０セルに対し、１０Ａの定電流でセル電圧が３．８Ｖになるまで充電し、その後３．８Ｖの定電圧を印加する定電流−定電圧充電を０．５時間行った。次いで、１０Ａの定電流でセル電圧が２．２Ｖになるまで放電した。この３．８Ｖ−２．２Ｖのサイクルを繰り返し、１０回目の放電におけるセル容量を測定したところ４８０ｍＡｈと高い容量が得られた。ただし、データは１０セルの平均である。
【００４０】
（過充電試験）
上記リチウムイオンキャパシタに１０セルに対し、菊水電子工業製の直流安定化電源装置を用いてそれぞれ１００Ａ、２０Ｖの過充電試験を実施した結果、１０セル全てで破裂したものの、発火しなかった。
【００４１】
〔実施例２〕
ホスファゼン系化合物の濃度を１０ｖｏｌ％とした以外は実施例１と同様の方法により、フィルム型キャパシタセルを１１セル作製した。
１セル分解し、リチウム金属が無くなっていることを確認した後、容量確認したところ、１０セルの平均で４８０ｍＡｈの高い容量が得られた。
続いて、１００Ａ，２０Ｖの過充電試験を行った結果、１０セル全てで破裂したものの、発火しなかった。
【００４２】
〔実施例３〕
ＰＣに、式（２）で表されるホスファゼン系化合物を１５ｖｏｌ％となるように添加し、１．２ｍｏｌ／ＬのＬｉＰＦ6 を含むように調製した溶液を電解液として用いた以外は実施例１と同様の方法により、フィルム型キャパシタセルを１１セル作製した。
１セル分解し、リチウム金属が無くなっていることを確認した後、容量確認したところ、１０セルの平均で４７５ｍＡｈの高い容量が得られた。
続いて、１００Ａ，２０Ｖの過充電試験を行った結果、１０セル全てで破裂したものの、発火しなかった。
【００４３】
〔比較例１〕
添加剤を用いない電解液を使用した以外は実施例１と同様の方法により、フィルム型キャパシタセルを１１セル作製した。
１セル分解し、リチウム金属が無くなっていることを確認した後、容量確認したところ、１０セルの平均で４８５ｍＡｈの高い容量が得られた。
続いて、１００Ａ，２０Ｖ過充電試験を行った結果、１０セル全てで破裂し、３セルが発火した。これは、過充電によりガス発生し、セルが膨張し破裂する際にセル内部にて正極と負極が短絡し火花が発生して電解液の蒸気に引火したものと考えられる。
【００４４】
〔比較例２〕
ＥＣ、ＰＣおよびＤＥＣを体積比で３：１：４とした混合溶媒に式（２）で表されるホスファゼン系化合物を３０ｖｏｌ％となるように添加し、ＬｉＰＦ6 の濃度を１．２ｍｏｌ／Ｌとした電解液の調製を試みたが、リチウム塩が充分に溶解せず、電解液を調製できなかった。
【００４５】
〔比較例３〕
ホスファゼン系化合物の濃度を混合溶媒に対し１ｖｏｌ％とした以外は実施例１と同様の方法により、フィルム型キャパシタセルを１１セル作製した。１セル分解し、リチウム金属が無くなっていることを確認した後、容量確認したところ、１０セルの平均で４８０ｍＡｈの高い容量が得られた。続いて、１００Ａ，２０Ｖ過充電試験を行った結果、１０セル全てで破裂し、２セルが発火した。比較例１と同様に、内部短絡による火花が電解液の蒸気に引火したものと考えられるが、ホスファゼン系化合物の濃度が１ｖｏｌ％では抑止できないことがわかった。
【００４６】
以上の結果から、実施例１〜３においては、全てのキャパシタセルが発火しなかった。これに対し、比較例１〜３においては、発火するセルが確認された。これは、添加剤の添加量が２ｖｏｌ％未満の場合、電解液が蒸発する際に十分な量の難燃剤が気化できなかったため発火を防止できなかったと考えられるまた、添加剤の添加量が２０ｖｏｌ％を超える場合、電解質を必要量溶解できないという問題が確認された。